【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
有彩色着色剤と、レーザー光の受光によりそれ自身が消滅する又は変色する黒色物質と、重合体とを含有する成形品に、異なるエネルギーを有する２以上のレーザー光を照射して、２以上の異なる色調にマーキングをするための有彩色着色剤であって、
上記有彩色着色剤が、示差熱分析により、３６０℃以上５９０℃以下の範囲に発熱ピークを有することを特徴とする多色発色レーザーマーキング用有彩色着色剤。
【請求項２】
上記有彩色着色剤が、フタロシアニン骨格、ジケトピロロピロール骨格、ジオキサジン骨格、キナクリドン骨格、キノフタロン骨格、ペリレン骨格及び金属錯体骨格から選ばれる骨格の少なくとも１種を含む請求項１に記載の多色発色レーザーマーキング用有彩色着色剤。
【請求項３】
上記フタロシアニン骨格の中心金属が銅、アルミニウム及び亜鉛から選ばれる１種である請求項２に記載の多色発色レーザーマーキング用有彩色着色剤。
【請求項４】
上記フタロシアニン骨格の中心金属が銅であり、スルホン酸アミド基を置換基として有する請求項３に記載の多色発色レーザーマーキング用有彩色着色剤。
【請求項５】
異なるエネルギーを有する２以上のレーザー光を照射することにより、２以上の異なる色調にマーキングされる多色発色レーザーマーキング用組成物であって、
有彩色着色剤と、レーザー光の受光によりそれ自身が消滅する又は変色する黒色物質と、重合体とを含有し、
上記有彩色着色剤の含有量は、上記重合体を１００質量部とした場合に０．００１〜３質量部であり、
上記黒色物質の含有量は、上記重合体を１００質量部とした場合に０．０１〜２質量部であることを特徴とする多色発色レーザーマーキング用組成物。
【請求項６】
上記有彩色着色剤が、請求項１乃至４のいずれかに記載の多色発色レーザーマーキング用有彩色着色剤である請求項５に記載の多色発色レーザーマーキング用組成物。
【請求項７】
上記重合体が、レーザー光の受光により発泡しやすい重合体を含む請求項５又は６に記載の多色発色レーザーマーキング用組成物。
【請求項８】
上記重合体が、ゴム質重合体の存在下に、（メタ）アクリル酸エステルを含むビニル系単量体を重合して得られるゴム強化共重合樹脂、又は、該ゴム強化共重合樹脂とビニル系単量体の（共）重合体との混合物からなるゴム強化熱可塑性樹脂を含む請求項５乃至７のいずれかに記載の多色発色レーザーマーキング用組成物。
【請求項９】
上記重合体が熱可塑性重合体及び熱硬化性重合体を含み、該熱硬化性重合体の含有量が、該熱可塑性重合体の含有量を１００質量部としたときに０．０１〜２０質量部である請求項５乃至８のいずれかに記載の多色発色レーザーマーキング用組成物。
【請求項１０】
上記黒色物質が、カーボンブラック、チタンブラック及び黒色酸化鉄から選ばれる少なくとも１種である請求項５乃至９のいずれかに記載の多色発色レーザーマーキング用組成物。
【請求項１１】
更に、難燃剤、帯電防止剤、抗菌剤、充填材及びメタリック顔料から選ばれる少なくとも１種の機能性付与剤を含有し、上記重合体を１００質量部とした場合に、
該難燃剤の含有量は、１〜３０質量部であり、
該帯電防止剤の含有量は、０．５〜１０質量部であり、
該抗菌剤の含有量は、０．０１〜１０質量部であり、
該充填材の含有量は、１〜３０質量部であり、
該メタリック顔料の含有量は、０．１〜１０質量部である請求項５乃至１０のいずれかに記載の多色発色レーザーマーキング用組成物。
【請求項１２】
請求項５乃至１１のいずれかに記載の多色発色レーザーマーキング用組成物を含む成形品。
【請求項１３】
異なるエネルギーを有する２つのレーザー光を照射した場合に、低エネルギーのレーザー光の照射により、上記有彩色着色剤に由来する色にマーキングされ、且つ、高エネルギーのレーザー光の照射により、白色又は上記有彩色着色剤に由来する色の濃度が低下した色にマーキングされる請求項１２に記載の成形品。
【請求項１４】
上記成形品に低エネルギーのレーザー光を照射した部分のＬａｂ値と、該成形品に含まれる有彩色着色剤を含有しない以外は該組成物と同一組成である成形品に高エネルギーのレーザー光を照射した部分のＬａｂ値とから算出されるΔＥ１が、３以下である請求項１２又は１３に記載の成形品。
【請求項１５】
上記成形品に低エネルギーのレーザー光を照射した部分のＬａｂ値と、該成形品に高エネルギーのレーザー光を照射した部分のＬａｂ値とから算出されるΔＥ２が３以上である請求項１２乃至１４のいずれかに記載の成形品。
【請求項１６】
レーザー光を照射した部分が発泡する請求項１２乃至１５のいずれかに記載の成形品。
【請求項１７】
異なるエネルギーを有する２以上のレーザー光を、請求項１２乃至１６のいずれかに記載の成形品に照射して、２以上の異なる色調にマーキングすることを特徴とするレーザーマーキング方法。
【請求項１８】
低エネルギーのレーザー光の波長と、高エネルギーのレーザー光の波長との差が、１００ｎｍ以上である請求項１７に記載のレーザーマーキング方法。
【請求項１９】
低エネルギーのレーザー光の波長が１，０６４ｎｍであり、高エネルギーのレーザー光の波長が５３２ｎｍである請求項１７又は１８に記載のレーザーマーキング方法。
【請求項２０】
請求項１７乃至１９のいずれかに記載のレーザーマーキング方法により、２以上の異なる色調にマーキングされていることを特徴とする多色レーザーマーキング付き成形品。
【請求項２１】
白色及び有彩色を含む多色にレーザーマーキングされている請求項２０に記載の多色レーザーマーキング付き成形品。
【請求項２２】
マーキング部の少なくとも１箇所は発泡している請求項２０又は２１に記載の多色レーザーマーキング付き成形品。
【手続補正２】
【補正対象書類名】明細書
【補正対象項目名】０００５
【補正方法】変更
【補正の内容】
【０００５】
本発明者らは上記目的を達成すべく、着色剤の熱的性質及び黒色物質並びに照射するレーザー光のエネルギーと発色性との関係等について検討した結果、下記構成の多色発色レーザーマーキング用重合体組成物に対して、異なるエネルギーを有する２以上のレーザー光を照射することにより、２以上の異なる色調に鮮明にマーキングされることを見出し、本発明を完成するに至った。
即ち、本発明の要旨は以下の通りである。
１．有彩色着色剤と、レーザー光の受光によりそれ自身が消滅する又は変色する黒色物質と、重合体とを含有する成形品に、異なるエネルギーを有する２以上のレーザー光を照射して、２以上の異なる色調にマーキングをするための有彩色着色剤であって、上記有彩色着色剤が、示差熱分析により、３６０℃以上５９０℃以下の範囲に発熱ピークを有することを特徴とする多色発色レーザーマーキング用有彩色着色剤。
２．上記有彩色着色剤が、フタロシアニン骨格、ジケトピロロピロール骨格、ジオキサジン骨格、キナクリドン骨格、キノフタロン骨格、ペリレン骨格及び金属錯体骨格から選ばれる骨格の少なくとも１種を含む上記１に記載の多色発色レーザーマーキング用有彩色着色剤。
３．上記フタロシアニン骨格の中心金属が銅及びアルミニウムから選ばれる１種である上記２に記載の多色発色レーザーマーキング用有彩色着色剤。
４．上記フタロシアニン骨格の中心金属が銅であり、スルホン酸アミド基を置換基として有する上記２又は３に記載の多色発色レーザーマーキング用有彩色着色剤。
５．異なるエネルギーを有する２以上のレーザー光を照射することにより、２以上の異なる色調にマーキングされる多色発色レーザーマーキング用組成物であって、有彩色着色剤と、レーザー光の受光によりそれ自身が消滅する又は変色する黒色物質と、重合体とを含有し、上記有彩色着色剤の含有量は、上記重合体を１００質量部とした場合に０．００１〜３質量部であり、上記黒色物質の含有量は、上記重合体を１００質量部とした場合に０．０１〜２質量部であることを特徴とする多色発色レーザーマーキング用組成物。
６．上記有彩色着色剤が、上記１乃至４のいずれかに記載の多色発色レーザーマーキング用有彩色着色剤である上記５に記載の多色発色レーザーマーキング用組成物。
７．上記重合体が、レーザー光の受光により発泡しやすい重合体を含む上記５又は６に記載の多色発色レーザーマーキング用組成物。
８．上記重合体が、ゴム質重合体の存在下に、（メタ）アクリル酸エステルを含むビニル系単量体を重合して得られるゴム強化共重合樹脂、又は、該ゴム強化共重合樹脂とビニル系単量体の（共）重合体との混合物からなるゴム強化熱可塑性樹脂を含む上記５乃至７のいずれかに記載の多色発色レーザーマーキング用組成物。
９．上記重合体が熱可塑性重合体及び熱硬化性重合体を含み、該熱硬化性重合体の含有量が、該熱可塑性重合体の含有量を１００質量部としたときに０．０１〜２０質量部である上記５乃至８のいずれかに記載の多色発色レーザーマーキング用組成物。
１０．上記黒色物質が、カーボンブラック、チタンブラック及び黒色酸化鉄から選ばれる少なくとも１種である上記５乃至９のいずれかに記載の多色発色レーザーマーキング用組成物。
１１．更に、難燃剤、帯電防止剤、抗菌剤、充填材及びメタリック顔料から選ばれる少なくとも１種の機能性付与剤を含有し、上記重合体を１００質量部とした場合に、該難燃剤の含有量は、１〜３０質量部であり、該帯電防止剤の含有量は、０．５〜１０質量部であり、該抗菌剤の含有量は、０．０１〜１０質量部であり、該充填材の含有量は、１〜３０質量部であり、該メタリック顔料の含有量は、０．１〜１０質量部である上記５乃至１０のいずれかに記載の多色発色レーザーマーキング用組成物。
１２．上記５乃至１１のいずれかに記載の多色発色レーザーマーキング用組成物を含む成形品。
１３．異なるエネルギーを有する２つのレーザー光を照射した場合に、低エネルギーのレーザー光の照射により、上記有彩色着色剤に由来する色にマーキングされ、且つ、高エネルギーのレーザー光の照射により、白色又は上記有彩色着色剤に由来する色の濃度が低下した色にマーキングされる上記１２に記載の成形品。
１４．上記成形品に低エネルギーのレーザー光を照射した部分のＬａｂ値と、該成形品に含まれる有彩色着色剤を含有しない以外は該組成物と同一組成である成形品に高エネルギーのレーザー光を照射した部分のＬａｂ値とから算出されるΔＥ１が、３以下である上記１２又は１３に記載の成形品。
１５．上記成形品に低エネルギーのレーザー光を照射した部分のＬａｂ値と、該成形品に高エネルギーのレーザー光を照射した部分のＬａｂ値とから算出されるΔＥ２が３以上である上記１２乃至１４のいずれかに記載の成形品。
１６．レーザー光を照射した部分が発泡する上記１２乃至１５のいずれかに記載の成形品。
１７．異なるエネルギーを有する２以上のレーザー光を、上記１２乃至１６のいずれかに記載の成形品に照射して、２以上の異なる色調にマーキングすることを特徴とするレーザーマーキング方法。
１８．低エネルギーのレーザー光の波長と、高エネルギーのレーザー光の波長との差が、１００ｎｍ以上である上記１７に記載のレーザーマーキング方法。
１９．低エネルギーのレーザー光の波長が１，０６４ｎｍであり、高エネルギーのレーザー光の波長が５３２ｎｍである上記１７又は１８に記載のレーザーマーキング方法。
２０．上記１７乃至１９のいずれかに記載のレーザーマーキング方法により、２以上の異なる色調にマーキングされていることを特徴とする多色レーザーマーキング付き成形品。
２１．白色及び有彩色を含む多色にレーザーマーキングされている上記２０に記載の多色レーザーマーキング付き成形品。
２２．マーキング部の少なくとも１箇所は発泡している上記２０又は２１に記載の多色レーザーマーキング付き成形品。